(57)【特許請求の範囲】
【請求項１】
配向発光性ポリマーが、リジッド−ロッド−タイプまたはディスコチックな非対称の分子構造を有する少なくとも１つの発色団と混合されており、
上記配向発光性ポリマーは、液晶の発光性ポリマーを含有し、
上記発色団が下記化学式（１）で示される
配向発光性ポリマーブレンド。
【化１】
0004286507.tif 000006
【請求項２】
上記発色団は、ディスコチックな非対称の分子構造を有する
請求項１記載の配向発光性ポリマーブレンド。
【請求項３】
上記発色団は、ポリマーマトリクス中において電子またはホールのトラップとして活性である電子的特性を有する
請求項１または２記載の配向発光性ポリマーブレンド。
【請求項４】
上記発色団を、０．００５重量％〜１０重量％の範囲で含有する
請求項１〜３のいずれかに記載の配向発光性ポリマーブレンド。
【請求項５】
上記発色団を、０．１重量％〜１重量％の範囲で含有する
請求項４に記載の配向発光性ポリマーブレンド。
【請求項６】
上記配向発光性ポリマーは、ポリフルオレンを含有する
請求項１〜５のいずれかに記載の配向発光性ポリマーブレンド。
【請求項７】
上記ポリフルオレンが、液晶ポリフルオレンホモポリマーである
請求項６記載の配向発光性ポリマーブレンド。
【請求項８】
ポリフルオレンは、その端部が、少なくとも１つの電荷輸送部分で覆われている
請求項６に記載の配向発光性ポリマーブレンド。
【請求項９】
上記電荷輸送部分は、電子輸送部分、ホール輸送部分、およびイオン輸送部分からなる群から選ばれる
請求項８に記載の配向発光性ポリマーブレンド。
【請求項１０】
請求項１〜９のいずれかに記載の配向発光性ポリマーブレンドから構成される
フィルム。
【請求項１１】
配向層上に配された
請求項１０に記載のフィルム。
【請求項１２】
１０ｎｍ〜２μｍの厚さである
請求項１０または１１に記載のフィルム。
【請求項１３】
請求項１０〜１１のいずれかに記載のフィルムを含有し、偏光を発光する構造を有する
デバイス。
【請求項１４】
請求項１〜９のいずれかに記載の配向発光性ポリマーブレンドを含有し、偏光を発光する構造を有する
デバイス。
【発明の詳細な説明】
【０００１】
【発明の属する技術分野】
本発明は、配向した発光性ポリマー、フィルムおよびそれらを用いたデバイスに関する。
【０００２】
【従来の技術】
近年、エレクトロルミネセンス（ＥＬ）応用および液晶ディスプレイ（ＬＣＤ）の偏光発光フィルタに関して、ポリマーに基づく偏光発光に、多くの関心が寄せられている。ＥＬの場合、ＬＣＤのための偏光されたバックライト、集積光学のための光源およびレーザーダイオードが興味のあるトピックである。通常のＬＣＤのバックライトに偏光を発光する発光ダイオードを利用することにより、主要な構成要素である偏光子、関連するコスト、重量、非効率な光吸収によるパワー・ロスを伴っていることを余分なものにしてしまうことができる。
【０００３】
“クリーン-アップ” 偏光子のない偏光されたバックライトを直接利用するには、アプリケーションに応じて、１２から２００の間の高い偏光度が要求される。そのようなＬＥＤへのアプローチは、例えば「M. Era, T. Tsutsui, S. Saito, Appl. Phys. Lett. 1995, Vol. 67, No. 17, 2436」又は「H. Tokuhisa, M. Era, T. Tsutsui, Appl. Phys. Lett. 1998. Vol. 72, No. 21, 236,」に開示されているように、有機低分子、あるいは、一定の方向に方向付けられて異方性の光学特性を有する共役ポリマーに基づいている。偏光を発光するこれらの活性なＬＥＤ層における高い分子配向度は、その高い偏光度を得るための前提条件である。
【０００４】
共役ポリマーの場合には、それらの分子を配向させるための様々な方法がある。例えば、「 V. Cimrova, M. Remmers, D. Neher, G. Wegner, Adv. Mater. 1996, Vol. 8, 146」に開示されているLangmui−Blodget堆積法や、「 P. Dyreklev, M. Berggren, O. Inganas, M. R. Andersson, O. Wennerstrom, T. Hjertberg, Adv. Mater. 1995, Vol. 7, No. 1, 43 and M. Jandke, P. Strohriegl, J. Gmeiner, W. Butting, M. Schwoerer, Adv. Mater.11,1518 (1999)」に開示されているような、直接のラビングによる機械的配向方法が挙げられる。
【０００５】
特定の配向層（表面異方性を持つ）及び自己組織化を適用することによってＬＣポリマーを利用する場合には、例えば「M. Grell, W. Knoll, D. Lupo, A. Meisel, T. Miteva, D. Nehcr, H.G. Nothofer, U. Scherf, H. Yasuda, Adv. Mater.11, 671 (1999), or T Miteva, A Meisel, HG Nothofer, U Scherf, W. Knoll, D. Neher, M. Grell, D. Lupo, A. Yasuda, Synth.Met. 2000, 111-112, 173, K. S. Whitehcad, M. Grell, D. D. C. Bradley, M Jandke, P. strohriegl, Appl. Phys. Lett. 2000, Vol. 76, No. 20, 2946.」を参照すればよい。
【０００６】
多くの場合、ポリイミドあるいは他のポリマー層のラビングは、ＬＣ配向を引き起こす表面異方性を生成するために選択される現在の方法である。
【０００７】
その他の有力な方法としては、「A. E. A. Contoret, S. R. Farrar, P. O. Jackson, S. M. Khan, L. May, M. O Neill, J. E. Nicholls, S. M. Kelly, G. J. Richards Adv. Mater. 12, 971 (2000)」に開示されているように、長期安定性を有する強いアンカリングを与えるように、適切な材料層を光化学的に修飾する方法が挙げられる。
【０００８】
偏光された発光ダイオードにおいて潜在的に有用と思われており、偏光された発光フィルタに使用されることが好ましい化合物の種類は、サーモトロピックなＬＣ共役ポリマーであるポリフルオレン（ＰＦ：polyfluorenes）である。ポリフルオレンの使用を支持するには様々な理由が挙げられる。まず第一に、ポリフルオレンは特徴的な青色発光特性を示し、このために、ＬＥＤの発光層へ適用の可能性に関して強い注目を集めている。第二に、特別のポリフルオレンホモポリマーにおけるポリフルオレンの重要な特性は、配向層上にこれらのポリマーを配向させるサーモトロピックな液晶の挙動である。
【０００９】
例えば「 Grell. W. Knoll, D. Lupo, A. Meisel, T. Miteva, D. Neher, H,G. Nothofer, U. Scherf, H. Yasuda, Adv. Mater. 11, 671 (1999), or T Miteva, A Meisel, HG Nothofer, U. Scherf, W. Knoll, D. Neher, M. Grell, D. Lupo, A. Yasuda, Synth.Met. 2000, 111-112, 173, or K S Whitehead, M. Grell, D. D. C. Bradley, M. Jandke, P. Strohriegel, Appl. Phys. Lett. 2000, Vol. 76, No. 20, 2946.」に記載されるように、ホール輸送材料がドープされラビングされたポリイミドまたはラビングされたＰＰＶ層の配向層の手段により配向したポリフルオレン発光性層を用いることにより、２０以上の偏光度と１００ｃｄ／ｍ２以上の輝度の発光層が作製された。
【００１０】
ＬＥＤの発光層における高い分子配向度が加わった従来技術から明らかなように、効率、色調整及び安定性は、偏光発光構造の達成にきわめて重要である。
【００１１】
従来の技術で言及されているように、ポリフルオレンホモポリマーに基づく発光構造は、０．１２〜０．１３ｃｄ／Ａ程度の効率で高度に偏光されているが、実際のアプリケーションに適用するには低すぎた。
【００１２】
当該構造の効率を向上させるために、ポリフルオレンを化学的に修飾するいくつかの試みがこれまでになされている。例えば、フルオレン−トリアリルアミン共重合体は「 M. Redecker, D.D.C. Bradley, M. Inbasekaran, W.W. Wu, E.P. Woo, Adv. Mater., 11(3), 241 (1999) 」に記載され、また、架橋可能なポリフルオレンは「J. P. Chen, G. Klaerner, JI Lee, D. Markiewitz, V. Y. Lee, R. D. Miller, Synth. Met. 1999, 107, 129」に記載されている。
【００１３】
また、例えば「G. Klaerner, M.H. Davey, W.D. Chen, J.C. Scott, R.D. Miller, Adv. Mater.10, 993 (1998), or M. Kreyenschmidt, G. klarner, T. Fuhrer, J. Ashenhurst, S. Karg, W.D. Chen, V.Y, Lee, J.C. Scott, R.D. Miller, Macromolecules 31, 1099 (1998), or Y. He, S. Gong, R. Hattori, J. Kanicki, Appl. Phys. Lett. 74, 2265 (1999)」に示されるように、ポリフルオレンの主鎖に、ベンゾチアヂアゾール（benzothiadiazole）、ペリレン（perylene）、又はアントラセン（anthracene）を部分的に導入することによって、色調整は、慎重に達成された。
【００１４】
しかしながら、このような化学部分をポリフルオレンの主鎖に導入することに関しての問題は、堅固さや立体的構造など主鎖の本質的な特性の不可避な修飾であり、そのようなものがいかなる修飾の前に存在していても、例えばその液晶の特性などポリフルオレンの特性を変更することになる。
【００１５】
少量のホール輸送分子（ＨＴ）の単純な物理的添加が、等方性のポリフルオレンに基づくＬＥＤの構造効率に著しい改良を示すことが最近になって開示された「D. Sainova, T. Miteva, H.G. Nothofer, U. Scherf, H. Fujikawa, I. Glowacki, J. Ulanski, D. Neher; Appl. Phys. Lett. 76, 1810 (2000)」。
【００１６】
さらに、ポリフルオレンホモポリマーの主鎖の端部をＨＴ部分で蔽う末端被覆（end-capping）が、青色ＬＥＤに高い効率および極めて優れた色安定性の道を開くことが明らかにされた「T. Miteva, A. Meisel, W. Knoll, HG Nothofer, U. Scherf, DC Muller, K. Meerholz, A. Yasuda, D,Neher, Adv. Mater. 13, 565 (2001)」。端部を蔽う分子部分は、共役ポリマー骨格の電気的特性及びＬＣ特性を変更せず、これにより、２２という偏光度及び非常に良い効率を備えたＬＥＤの組み立てを可能にする。
【００１７】
【発明が解決しようとする課題】
しかしながら、端部が覆われた構造のポリフルオレンホモポリマーの効率は、これまでに知られている中では最も高いが（０．２５ｃｄ/Ａ）、実用にはまだ低すぎる。
【００１８】
したがって、本発明は、従来技術の欠点を克服することを目的とする。特に、現在知られている構造よりも偏光度が増加し、高い効率が実現されるように、偏光を発光する構造を有するデバイスへの結合に有用な、配向した発光ポリマーブレンドを提供することを目的とする。
【００１９】
特に、本発明は、このような構造に導入するのに好適な、発光性ポリマーが配向されてなる発光層のようなフィルムを提供することを目的とする。
【００２０】
さらに、本発明は、高効率で偏光を発光する構造を有するデバイスの作製を可能にする、配向した発光性ポリマー、特にポリフルオレンを提供することを目的とする。
【００２１】
【課題を解決するための手段】
本発明の配向した発光性ポリマーブレンドは、配向した発光性ポリマーが、リジッド−ロッド−タイプまたはディスコチックな非対称の分子構造を有する少なくとも１つの発色団と混合されていることを特徴とする。
【００２２】
上述したような本発明に係る配向した発光性ポリマーブレンドでは、リジッド−ロッド−タイプまたはディスコチックな非対称の分子構造を有する少なくとも１つの発色団と混合されているので、偏光度および効率が向上されたものとなる。
【００２３】
【発明の実施の形態】
本発明の目的は、少なくとも１つの、リジッド−ロッド−タイプ（rigid-rod-type）またはディスコチック（discotic）な非対称分子構造を有する発色団を含む発光性ポリマーのブレンドによって達成される。具体的には、発色団は、偏光された発光を得るために異方性の電子構造を有する発光性発色団であることが好ましい。
【００２４】
ポリマーブレンドは、前記発色団がポリマーマトリクス中において電子またはホールのトラップとして活性な電子特性を有していることが好ましい。
【００２５】
具体的には、発色団は、化学式（１）で表わされる低分子量チオフェン染料であることが特に好ましい。
【００２６】
【化２】
0004286507.tif 000002
【００２７】
発色団は、ポリマーブレンド中に約０．００５重量％〜約１０重量％の割合で混合されていることが好ましく、０．１重量％〜１重量％がより好ましい。
【００２８】
具体的には、ポリマーが、発光性の液晶ポリマーであることが好ましい。ポリマーがポリフルオレンであることがより好ましく、後述する物質ＰＦ２６ａｍ４のようにポリフルオレンホモポリマーであることがさらに好ましい。さらに、ポリマーブレンドは、ポリマーポリフルオレンの末端が少なくとも１つの電荷輸送部分で覆われているものが好ましい。さらに、ポリマーブレンドは、末端被覆ポリフルオレンおよび電荷輸送部分が、電荷輸送部分、ホール輸送部分、およびイオン輸送部分を含む群から選ばれることが好ましい。
【００２９】
本発明の目的はまた、本発明の配向した発光性ポリマーブレンドから構成されるフィルムによっても達成される。具体的には、フィルムが配向層上に堆積されることが好ましい。さらに、フィルムの厚さが１０ｎｍ〜２μｍの範囲であることが好ましい。
【００３０】
本発明の目的は、また、本発明のポリマーブレンドから構成され、偏光を発光する構造を有するデバイスによっても達成される。本発明の目的は、また、本発明のフィルムから構成され、偏光を発光する構造を有するデバイスによっても達成される。
【００３１】
本発明の目的はまた、フィルムに本発明のポリマーブレンドを使用することによっても達成される。本発明によれば、そのフィルムが発光層である本発明のフィルムの使用が好ましい。
【００３２】
本発明のポリマーブレンドおよび本発明のフィルムは、偏光発光ダイオードや、偏光発光フィルタのような、偏光を発光する構造を有するデバイスにおいて使用されることが好ましい。
【００３３】
本発明の目的は、また、エレクトロルミネセンスアプリケーション又は偏光発光フィルタにおける本発明のデバイスの使用によって解決される。本発明の目的はまた、液晶ディスプレイ(ＬＣＤ)と結合して、本発明のデバイスの使用によっても解決される。
【００３４】
驚くべきことに、特定の発色団をドーピングしたポリマーが、偏光を発光する構造の効率を高めることが明らかにされた。例えば、０．５０ｃｄ／Ａ以内の効率で、約８００ｃｄ／ｍ２の輝度が得られる。
【００３５】
さらに、本発明の偏光を発光する構造を有するデバイスは、よりよいデバイス安定性を示し、操作信頼性がより高くなる。さらに、本発明のポリマーブレンドを使用することにより、２８に至る偏光度が本発明のデバイスで得られる。さらにまた、本発明のドーピングは、ポリフルオレンポリマーの相特性を阻害せず、配向能力に影響を及ぼさない。
【００３６】
ここで、本明細書において使用する用語は、以下のように定義される。
【００３７】
「異方性」：異なる軸に沿って異なる特性を示す物質について記述された定義である。この定義に従えば、異方性は、一般的に、リジッド−ロッド−タイプ（rigid-rod-type）またはディスコチック（discotic）な非対称の分子構造についてと同様に記述される。これらは分子構造の非対称のために、異方性の特性を有する。
【００３８】
「電荷輸送部分」：電子、ホール（例えば電荷欠損、特に電子欠損）およびイオンの輸送を促進することができるいかなる化学部分のことをいう。この用語は、例えばプロトネーション（protonatian）、分裂 、 プロテオリシス（proteolysis）, 光分解などの方法によって、上記のような電子輸送部分、ホール輸送部分又はイオン輸送部分へと変換することができるグループをも含む。
【００３９】
「フィルム」は、１０ｎｍ〜２μｍの範囲から選ばれる任意の厚さを有する層である。好ましくは、５０〜３００ｎｍの範囲から選ばれることが好ましい。このようなフィルムは、例えば、光―電子デバイスの発光層に、例えばＬＥＤに使用することができる。
【００４０】
フィルムは、配向しても無配向でもよく、例えば溶液からのキャスティング、スピンコーティング、ドクターブレード法、オフセット印刷、インクジェット印刷等により形成することができる。その配向は、例えば、好ましくは、液晶相転移温度近くあるいはそれ以上にまで加熱するアニールによって行うことができる。しかし、他の方法、アニールのやり方、および配向方法も可能である。例えば、溶液の蒸気中へ曝す方法などが挙げられる。
【００４１】
フィルムは、フィルム中の分子を配向させる目的で、特定の配向層の上に配することができるし、また、ストレッチング、ラビングなどの方法により直接的に配向することもできる。
【００４２】
配向層の材料は、ポリイミド、ナイロン、ＰＶＡ、ポリ（ｐ−フェニレン  ビニレン）、ポリアミド、テフロン（熱ラビング）、およびガラスからなる群から選ばれることが好ましいが、これに限定されるものではない。配向層は、ラビング、偏光の照射、イオンボンバード法、格子による表面構造誘起などの方法により、その特性が引き出される。
【００４３】
本発明によるデバイスにおいて、本発明のフィルムは、少なくとも１層以上の他の層と組み合わせて使用することができる。例えば、アプリケーションの要求に応じて（デバイスの正常な機能にとって本質的に不可欠な他の層の存在に加えて）、他の発光層または他のいくつかの発光層が挙げられる。
【００４４】
「液晶ディスプレイと結合する」という用語は、本発明によるフィルム及び／又はデバイスが、液晶ディスプレイ（ＬＣＤ）と物理的に近接して及び／又は機能的に接続している、いかなる配置をも示していることを意味する。例えば、液晶ディスプレイのバックライトとして、ＬＥＤの使用、好ましくは偏光を発光するＬＥＤの使用である。
【００４５】
また、本明細書中において用いる略語を以下に挙げる。
【００４６】
ＩＴＯ：インジウムドープ酸化チタン（indium doped tin oxide）
ＳＴ１１６３：N,N'-diphenyl-N,N'-bis(4'-(N,N’-bis(naphth-l-yl)-amino)-biphenyl-4-yl-benzidine
ＰＩ：ポリイミド（polyimide）
ＰＦ２６ａｍ４：化学式（２）で表される、poly(9,9-bis(2-ethylhexyl)fluorine-2,7-diyl)end-capped with４％ bis(4-methylphenyl)phenylamine
【００４７】
【化３】
0004286507.tif 000003
【００４８】
Ｓ２＿３：化学式（１）で表される、チオフェン−ベース染料
【００４９】
【化４】
0004286507.tif 000004
【００５０】
以上の記述および請求項で開示された本発明の特徴は、本発明の目的を実現するために、それぞれを別個に用いられてもよいし、それらのいくつかを組み合わせて用いられても構わない。
【００５１】
【実施例】
本発明は、以下の具体的な記述および図面により、より詳細に明らかにされる。以下に示す例は、本発明を制限するものではなく、本発明についてより具体的に説明するものである。
【００５２】
発光性の異方性の低分子がドープされたポリフルオレンの活性層を備えた、偏光発光構造
構造の形成：
１００ｎｍのＩＴＯ電極（Balzers）がパターン形成されたガラス基板を、アセトン、イオン洗剤水溶液、超純水（水からミリＱ単位）およびイソプロパノールを順次、浴として用いて超音波洗浄を行なった。
【００５３】
乾燥させた後、リキコート（Liquicoat：Merck-ZLI 2650 kit solvent）の１５ｇ/Ｌ濃度溶液を２３００ｒｐｍでスピンコートして、Ｎ−Ｎ‘―ジフェニル―Ｎ−Ｎ‘―ビス（４’−Ｎ，Ｎ‘−ビス（ナフチ−ル−イル）アミノ）ビフェニル−４−イル）(N,N'-diphenyl-N,N'-bis(4'-(N,N’-bis(naphth-l-yl)-amino)-biphenyl-4-yl) （ＳＴ１１６３）の薄膜を形成した。
【００５４】
その後、ポリイミド（ＰＩ）前駆体（Merck-ZLI 2650 kit resin）とＳＴ１１６３の混合物をリキコート中の固形分濃度が３０ｇ/Ｌで、１９００ｒｐｍで５０秒間スピンコーティングすることによって、ホール輸送の配向層を形成した。８０℃１５分間のソフトベーキングの後、回転式ポンプ真空下、２７０℃で１時間焼成してＰＩ前駆体をＰＩへと転換した。
【００５５】
さらにその後、ドープされたＰＩ層を、日本のＥ．Ｈ．Ｃ社のラビング装置を用いて、一方向にラビングした。回転シリンダーはレーヨン布で覆い、１４００ｒｐｍで回転させた。サンプルは２．２ｍｍ／秒の速度で、シリンダーの下を２回通した。基板上へのラビング布の刻印の深さは、おおよそ０．８ｍｍであった。
【００５６】
異方性のチオフェン染料（Ｓ２＿３）がそれぞれ０．１、０．３、０．５および１重量％で混合されたポリフルオレン（ＰＦ２６ａｍ４）の１０ｇ／Ｌのトルエン溶液を、ラビングされたＰＩ配向層の上にスピンコーティングした。ＰＦ混合フィルムの厚さは８０ｎｍであった。
【００５７】
サンプルを、特別にセットアップされた、０．１barのＡｒ雰囲気下、１２０℃で２０分間アニールし、その後、およそ５℃／分の速度で、室温まで冷却することにより、単領域配向させた。
【００５８】
３×１０−６ｍｂｒの圧力下での熱蒸発により、ＬｉＦ（約１ｎｍ）を１Å／秒で、Ｃａ（２０ｎｍ）を７Å／秒で、Ｃａ保護の１００ｎｍ厚のＡｌ電極を５Å／秒の速度で成膜してトップ電極を形成した。２つの電極間でのオーバーラップは、デバイスエリア中、５ｍｍ２であった。
【００５９】
このようにして、ＩＴＯ／ＳＴ１１６３／ＰＩ＋１５％ＳＴ１１６３／ＰＦ２６ａｍ４＋ｘ％染料／ＬｉＦ／Ｃａ／Ａｌ構造を有するＬＥＤを作製した。
【００６０】
配向された純粋なＰＦ２６ａｍ４および異方性のチオフェン染料Ｓ２＿３が異なる濃度で混合されたＰＦ２６ａｍ４の活性層を備えた、偏光されたＬＥＤの発光スペクトルを図１に示す。
【００６１】
配向した純粋なＰＦ２６ａｍ４の活性層を備えたデバイスからの発光は、４５０ｎｍに小さなピークを有し、０．１から１重量％まで染料の濃度の増加に伴って大きくなる。最も重要なのは、表１に示すように、４５０ｎｍにおける偏光度が、純粋なＰＦ２６ａｍ４を用いたデバイスの１５から、発色団を０．３重量％で混合させたＰＦ２６ａｍ４を用いたデバイスの２３まで増加したことである。
【００６２】
全体の偏光度は、表１に示すように、純粋なＰＦ２６ａｍ４を用いたデバイスの２０から、発色団を０．３重量％で混合させたＰＦ２６ａｍ４を用いたデバイスの２８まで増加した。これらは、本発明者らの知っている限り、エレクトロルミネセンスの偏光度について報告された中では、最も高い値である。
【００６３】
純粋なＰＦ２６ａｍ４および異方性のチオフェン染料Ｓ２＿３が異なる濃度で混合されたＰＦ２６ａｍ４の活性層を備えた、偏光されたＬＥＤについて、４５０ｎｍにおける偏光度、全体の偏光度及びデバイス効率の測定結果を表１に示す。
【００６４】
【表１】
0004286507.tif 000005
【００６５】
ポリフルオレン中へチオフェン染料を０．１％の濃度で混合したものは、配向した純粋なＰＦ２６ａｍ４の活性層を用いたものに比べて、比較可能な明るさにおいて、２倍も高いデバイス効率が得られた。全体の偏光度は、純粋なＰＦ２６ａｍ４の２０から、０．１重量％で染料添加した場合の２６、そして０．３重量％で染料添加した場合の２８まで増加した。
【００６６】
純粋なＰＦ２６ａｍ４および異方性のチオフェン染料Ｓ２＿３が異なる濃度で混合されたＰＦ２６ａｍ４の活性層を備えた、偏光されたＬＥＤについての輝度−電圧曲線を図２に示す。また、同じデバイスについての電流−電圧曲線を図３に示す。
【００６７】
デバイスの全体の輝度は、図２に示すように、混合染料の濃度を増加させると、ごくわずかに減少する。しかし、染料を０．１重量％濃度で添加したとき、ある輝度における電流密度は、概して大きく減少する。その後、染料濃度が０．３重量％に増加すると、電流密度はわずかに増加し、染料濃度が１重量％に増加すると、図３に示すように、電流密度は大きく減少する。
【００６８】
これは、図１に示されるように、最も重要な結果に結びつく。すなわち、異方性染料が混合された配向したＰＦ２６ａｍ４を用いた場合のデバイス効率（０．５ｃｄ／Ａ）は、配向した純粋なＰＦ２６ａｍ４を用いた場合のデバイス効率（０．２５ ｃｄ／Ａ）に比べて２倍の高い値が得られている。
【００６９】
【発明の効果】
本発明では、リジッド−ロッド−タイプまたはディスコチックな非対称の分子構造を有する少なくとも１つの発色団と混合された配向した発光性ポリマーブレンドを用いることで、偏光度および効率を向上することができる。
【００７０】
【図面の簡単な説明】
【図１】ＬＥＤの偏光ＥＬスペクトルを示す図である。
【図２】ＬＥＤの輝度−電圧曲線を示す図である。
【図３】ＬＥＤの電流−電圧曲線を示す図である。
【図１】
0004286507.tif 000007
【図２】
0004286507.tif 000008
【図３】
0004286507.tif 000009